(57)【特許請求の範囲】
【請求項１】
バインダを含むコーティングと、書類又は写真について、ゼログラフィ又はインクジェット画像形成プロセスを用いて形成される反転読取り画像をその上に有するコーティングされた透明基材を提供するステップ、
バインダを含むコーティングと、書類又は写真について、前記反転読取り画像と全く同じ情報から、前記反転読取り画像の形成に用いられるゼログラフィ又はインクジェット画像形成プロセスを用いて形成される正面読取り画像をその上に有するコーティングされた基材を提供するステップ、及び、
前記反転読取り画像及び正面読取り画像が互いに重畳するように前記両方の基材を前記コーティングにより接着するステップ、
を含む、プリントを作成する方法。
【請求項２】
バインダを含むコーティングと、書類又は写真について、ゼログラフィ又はインクジェット画像形成プロセスを用いて形成される反転読取り画像をその上に有するコーティングされた透明基材を提供するステップ、
バインダを含むコーティングと、書類又は写真について、前記反転読取り画像と全く同じ情報から、前記反転読取り画像の形成に用いられるゼログラフィ又はインクジェット画像形成プロセスを用いて形成される正面読取り画像をその上に有するコーティングされた基材を提供するステップ、及び、
前記反転読取り画像及び正面読取り画像が互いに重畳するように前記両方の基材を１４０℃の温度及び６９０ｋＰａ（１００ｐｓｉ）の圧力で前記コーティングにより接着するステップ、
を含む、プリントを作成する方法。
【請求項３】
前記両方の基材を提供するステップが、前記両方の基材にそれぞれの画像がゼログラフィ的に形成されることを含む、請求項１又は２に記載のプリントを作成する方法。
【請求項４】
前記両方の基材を提供するステップが、前記両方の基材上にぞれぞれの画像が形成される前に、
（１）（Ａ）ポリエステル、（Ｂ）ポリビニルアセテートポリマー、（Ｃ）ビニルアルコール−ビニルアセタールコポリマー、（Ｄ）ポリカーボネート、（Ｅ）スチレン−アルキルメタクリレートコポリマー、（Ｆ）スチレン−ブタジエンコポリマー、（Ｇ）スチレン−無水マレイン酸コポリマー、（Ｈ）スチレン−アリルアルコールコポリマー、（Ｉ）スチレン−アリールメタクリレートコポリマー及びこれらの混合物、から成る群から選択されたバインダ、（２）帯電防止剤、（３）充填剤、及び（４）殺生物剤、を含むコーティングで前記基材の画像が形成される片面をコーティングし、及び疎水性耐摩耗性ポリマーバインダ、及び光褪色防止剤を含むコーティングで前記基材の反対側の面をコーティングすることを含む、
基材を提供することからなる、請求項３に記載のプリントを作成する方法。
【請求項５】
前記殺生物剤が、メチレンビス（チオシアネート）と２−（チオシアノメチルチオ）ベンゾチアゾールとのブレンド、２−ヒドロキシプロピルメタンチオスルホネート、及び２−ブロモ−４’−ヒドロキシアセトフェノンから選択される殺生物剤である、請求項４に記載のプリントを作成する方法。
【発明の詳細な説明】
【０００１】
【発明の属する技術分野】
本発明は、ゼログラフィ及び／またはインクジェットのプリント及び／または複写等の非写真的画像形成法を使用して写真品質をシュミレートしたプリント（印刷物）（simulated photographic-quality prints ）の作成（創出，create）、及び写真品質をシュミレートしたプリントを作成するのに好適に使用できる基材に関する。さらに詳細には、本発明は改善された光学濃度を提供する、写真品質をシュミレートしたプリントの作成に関する。
【０００２】
【従来の技術及び発明が解決しようとする課題】
従来のゼログラフィの実施に際しては、先ず最初に受光体（例えば感光体）等の電荷保持表面を均一に帯電させることにより、ゼログラフィ表面に静電潜像を形成するのが一般的手法である。帯電領域は、オリジナル画像に対応した活性化照射パターンに従って選択的に消失する。電荷の選択的消失によって、照射されていない領域に対応する画像形成表面に潜像電荷パターンが残る。
【０００３】
この電荷パターンは、受光体を１つまたはそれ以上の現像剤ハウジングに通すことによって、トナーにより現像されて目に見えるようになる。単色画像の場合、トナーは通常黒色の熱可塑性粉末粒子を含み、これが静電引力により電荷パターンに付着する。この現像された画像は次いで画像形成表面に定着されるか、または普通紙等の受像基材上に転写され、適当なフュージング技術により定着される。
【０００４】
近年、ゼログラフィおよび／またはインクジェット画像形成プロセスを利用したカラーコピー機／プリンターの開発に向けて多大の努力がなされてきた。そのような努力により、ゼロックス（商品名）５７７５（商品名）コピー機／プリンター、ゼロックス４９００（商品名）および富士ゼロックスＡ−カラー６３５（商品名）装置が市場に送り出されてきた。
【０００５】
カラープリンターおよび複写機の分野における近年のあらゆる進展にもかかわらず、紙やマイラー（Mylar ，商品名）およびテスリン（Teslin，商品名）等の合成基材上に作られるカラー画像の品質については改良の余地がある。上述のことは特に、非写真的プロセスを使用して写真品質の画像を作成する場合に言えることである。
【０００６】
従来手法で形成されるカラートナー画像を改善する試みは、透明基材を使用して紙の上にゼログラフィ画像を積層する方法を生み出した。この手法は、積層プロセスによってプリントの濃度範囲が減少する傾向があり、その結果プリント（印刷物）の細部の陰影が少なくなるために、部分的な成功にとどまっている。積層プロセスはまたプリントに相当な重量と厚みを与えることにもなる。
【０００７】
さらに、前述の積層プロセスは典型的カラートナー画像が積層物とトナーの間の界面で適切な光学的接触を達成しないことから良好な結果が得られないと言われている。これは即ち、界面における不規則な当初のトナー画像が、積層後も不規則なまま（即ち、空白部を含んだまま）で、光がそれらの表面の少なくとも一部で反射され、トナー通過が妨げられるからである。換言すれば、透明物とトナー画像の間に空白部がある場合、光が分散されて着色トナーを通過することなく反射されてしまうのである。白色光が透明基材の底面または不規則なトナー表面から分散されてトナーを通過しないと、画像のコントラストが失われることになる。
【０００８】
透明基材上のカラーゼログラフィ画像の外観を改善する公知の方法は、カラー画像を再フュージングすることを包含したものである。そのようなプロセスは、１９８５年のＮＯＭＤＡ見本市のパナソニック展示場で見られた。展示されたプロセスは、カラースライドを作成する目的で、パナソニックから入手できるオフラインの透明物フューザＦＡ−Ｆ１００型と、透明基材上に多色トナー画像を作成するためのカラーゼログラフィ複写機を併用して行うものであった。カラー複写機から最終的に取り出された画像は実際の投影用には適当でないため、前述のオフライン・レフューザ(refuser) を使用して再フュージングされた。このプロセスを実行するために、透明物がホルダーにおさめられ、このホルダー内に比較的薄い透明なプラスチックシートとやや強固な支持体が構成される。このホルダーは画像形成された透明物をオフライン・レフューザに送り込むのに使用される。この薄い透明シートは透明物上のトナー層の最上部におかれる。透明物はレフューザを通過した後、ホルダーから取り出される。このプロセスによって、画像プロジェクタ用に好適に使用できる美しい高光沢を有する画像となった。このレフューザはまたその展示会において、紙の上にカラー画像を再フュージングするのにも使用された。しかしながら、光沢は画像次第で変化してしまう。このように、トナーが透明プラスチックシートと接触して再フュージングすると、非常にスムーズになるために、光沢はトナー密度が高い領域で高くなる。トナーが非常に少ないか、または存在しない部分では、光沢は単に基材の光沢だけとなる。このレフューザはまたその展示会においてカラー画像を紙の上に再フュージングするのにも使用された。
【０００９】
本発明は、ゼログラフィやインクジェット等の非写真的画像形成法を使用して写真品質をシュミレートしたプリントを作成（創出，create）する際の、不透明の紙、マイラー（Ｍｙｌａｒ）、テスリン（ＴＥＳＬＩＮ）等のような被覆したシートまたは基材の使用に関する。
【００１０】
【課題を解決するための手段】
本発明に従って、第一の基材上には反転読み取り画像が形成される。このような画像は、通常のカラーゼログラフィを使用して形成されることができる。前記第一基材と全く同じ情報を含む正面読取り画像を有する第二の基材が第一基材に接着され、反転読取り画像と正面読取り画像が重畳される。その結果、反転読取り画像のみを一つの基材上に形成してプリントするのに比べて比較的高い光学濃度を有する、写真品質をシュミレートしたプリントが得られる。
【００１１】
本発明のその他の特徴は、図面を参照しながら以下の説明を読み進むことによって明らかになるであろう。
【００１２】
【発明の実施の形態】
本発明の特徴を広く理解しやすくするために図面に参照番号を付す。図面中の同じ参照番号はすべて同一の要素を示す。
【００１３】
以下、本発明を少なくとも一つの好ましい具体例に基づいて説明するが、本発明はその具体例に限定されるものではなく、逆に、請求の範囲で規定される本発明の精神と範囲に含まれるすべての代替物、変形例、および均等物を包含するものであることが理解されるであろう。
【００１４】
以下の説明により、本発明は広範囲の各種の印刷システムとして使用するのに等しく好適なものであることが明らかであり、必ずしも本明細書に示した特定のシステムにその用途を限定するものではない。
【００１５】
先ず最初に図２を参照すると、印刷システム９の動作時には、多色のオリジナル・ドキュメント（書類）または写真３８が、参照番号１０で一般的に示されているラスタ入力スキャナ（ＲＩＳ：Raster Input Scanner）の上に置かれる。このＲＩＳはドキュメント照明ランプ、光学装置、機械式スキャニング駆動装置、および電荷結合素子（ＣＣＤアレイ）を包含している。このＲＩＳはオリジナル・ドキュメントの全体をとらえ、それを一連のラスタ走査線に変換し、オリジナル・ドキュメントの各点における原色濃度の組み合わせ（即ち赤、緑および青の濃度）を測定する。この情報は、参照番号１２で一般的に示されている画像処理システム（ＩＰＳ：Image Processing System ）へ送られる。ＩＰＳ１２は画像データの流れを、参照番号１６で一般的に示されているラスタ出力スキャナへ送るための準備および処理をするための制御電子装置を含む。参照番号１４で一般的に示されるユーザー・インターフェース（ＵＩ：User Interface）はＩＰＳ１２と通じている。ＵＩ  １４によってオペレータは、オペレータが調節することができる各種の機能をコントロールする。ＵＩ  １４からの出力信号はＩＰＳ１２へ送られる。対象画像に応じた信号はＩＰＳ１２からＲＯＳ１６へ送られ、ここで出力画像が作り出される。ＲＯＳ１６は画像を、各線が１インチあたり特定のピクセル数を有する一連の水平走査線上にレイアウトする。ＲＯＳ１６は、それに取り付けられた回転ポリゴンミラーブロックを有するレーザ装置を包含する。ＲＯＳ１６は、参照番号１８でその全体を示すマーキング・エンジンの均一に帯電された光導電性ベルト２０を照射して一連の減法混色の原色潜像を作成するために使用される。潜像は、シアン、マゼンタ、およびイエローの現像物質をそれぞれ使用して現像される。これらの現像された画像は最終基材上に互いに重ねあわせるように転写され、基材上に多色画像が形成される。この多色画像は次に基材上に熱および圧力をかけてフュージングされ、それにより多色のトナー画像を基材上に形成する。印刷システム９は、従来の正像読み取りトナー画像を普通紙上に印刷することもでき、或いは市販されている５７７５（商品名）複写機に使用されるその他各種の基材上の反転（ミラー）画像を印刷することができる。さらに図２を見ると、プリンタまたはマーキングエンジン１８は電子複写印刷機である。マーキングエンジン１８の光導電性ベルト２０は、好ましくは多色性の光導電性材料で製作される。この光導電性ベルトは矢印２２の方向へ移動し、光導電性表面を連続的に順次、ベルトの移動経路のまわりに配置された種々の処理ステーションを通過させる。光導電性ベルト２０は、移動ローラ２４と２６、テンションローラ２８、および駆動ローラ３０のまわりに巻き掛けられる。駆動ローラ３０は、ベルト駆動装置などの適当な手段によって組み合わされたモータ３２によって駆動される。ローラ３０が回転すると、ベルト２０が矢印２２の方向へ進む。
【００１６】
先ず、光導電性ベルト２０の一部が、一般的に参照番号３３で示されている帯電ステーションを通過する。帯電ステーション３３で、コロナ発生装置３４が光導電性ベルト２０を比較的高い、実質的に均一な静電電位に帯電させる。
【００１７】
次に、帯電した光導電性表面は、参照番号３５でその全体を示す露光ステーションを通過する。露光ステーション３５は、ＲＩＳ１０上に置かれた多色オリジナル・ドキュメント３８から取り出された情報に応じた変調光ビームを受け取る。ＲＩＳ１０はオリジナル・ドキュメント３８の全体画像をとらえ、それを一連のラスタ走査線に変換し、ＩＰＳ１２へ電気信号として送る。ＲＩＳ１０からの電気信号は、オリジナル・ドキュメントの各点における赤、緑および青の濃度に応じたものである。ＩＰＳ１２はこの赤、緑および青の濃度信号、即ちオリジナル・ドキュメント３８の原色濃度に応じた１組の信号を、１組の比色座標に変換する。オペレータは、ＵＩ  １４の適当なキーを操作してコピーのパラメータを調節する。ＵＩ  １４はタッチスクリーン、またはその他適当なコントロールパネルとし、オペレータとシステム間のインターフェースとする。ＵＩ  １４からの出力信号はＩＰＳ１２へ送られる。ＩＰＳは次いで、要求される画像に応じた信号をＲＯＳ１６へ送るが、ＲＯＳ１６には回転ポリゴンミラーブロックを有するレーザ装置が包含されている。好ましくは９面（ファセット）のポリゴンを使用する。ＲＯＳ１６はミラー３７を通して、光導電性ベルト２０の帯電部分を１インチあたり約４００ピクセルの割合で照射する。ＲＯＳは、光導電性ベルトが３つの潜像を記録するように露光する。潜像の１つはシアン現像剤によって現像される。もう１つの潜像はマゼンタ現像剤によって現像され、３番目の潜像はイエロー現像剤によって現像される。ＲＯＳ１６によって光導電性ベルト上に作られた潜像はＩＰＳ１２から送られた信号に応じたものとなる。
【００１８】
本発明によれば、ドキュメント（書類）３８は好ましくは白黒またはカラー写真プリントを包含したものである。その他各種のドキュメント類も、本発明の範囲および真の精神から外れることなく採用できるであろう。
【００１９】
静電潜像が光導電性ベルト２０上に記録された後、このベルトはそれらの潜像を参照番号３９でその全体を示す現像ステーションに進める。この現像ステーションは参照番号４０、４２、４４および４６で示される独立した４つの現像剤ユニットを含む。この現像剤ユニットは当業界で一般的に“磁気ブラシ現像ユニット”と称されるタイプのものである。典型的には、磁気ブラシ現像システムは、摩擦電気で磁気キャリア粒子に付着するトナー粒子を含む磁気現像剤材料を採用している。この現像剤材料は連続的に指向性磁束領域に運ばれて現像剤材料のブラシが形成される。この現像剤材料はコンスタントに移動し、継続的にブラシに新しい現像剤材料が供給されるようになっている。現像は、現像剤材料のブラシを光導電性表面と接触させることにより行われる。現像剤ユニット４０、４２および４４はそれぞれ、光導電性表面上に記録された特定の色に分解された静電潜像の補色に対応する特定の色のトナー粒子を使用する。各トナー粒子の色は、電磁波スペクトルの予め選定されたスペクトル範囲内の光を吸収するようになっている。例えば、オリジナル・ドキュメントの緑の領域に対応する光導電性ベルトの帯電部分を放電することにより形成される静電潜像は、光導電性ベルト２０上に比較的高い電荷濃度領域として赤および青色部分を記録し、一方緑の領域は現像に効果のない電圧に低下される。この帯電領域は次に、現像剤ユニット４０が光導電性ベルト２０上に記録された静電潜像に、緑色吸収（マゼンタ）トナー粒子を供給することによって目に見えるようになる。同様に、青色分離は現像剤ユニット４２に青色吸収（イエロー）トナー粒子を与えることにより現像され、一方赤色分離は現像剤ユニット４４に赤色吸収（シアン）トナー粒子を与えることにより現像される。現像剤ユニット４６は黒色トナー粒子を含み、白黒のオリジナル・ドキュメントから形成された静電潜像を現像するのに使用される。現像剤ユニットはそれぞれ動作位置に出入り（上下）するように移動される。動作位置では、磁気ブラシは光導電性ベルトに近接され、非動作位置では磁気ブラシはそこから離れた位置にある。図２において、現像剤ユニット４０は動作位置にあり、現像剤ユニット４２、４４および４６は非動作位置にある。各静電潜像の現像中は、ただ１つの現像剤ユニットが動作位置にあり、残りの現像剤ユニットは非動作位置にある。これによって各静電潜像は、適当な色のトナー粒子で混ざることなく確実に現像される。
【００２０】
当業者には、当分野で公知のスカベンジレス(scavengeless)、または非干渉現像システム（non-interactive development system）を、磁気ブラシ現像構造の代わりに使用できることは周知のことであろう。非干渉現像システムを第一現像剤ハウジング以外のすべてに使用すれば、現像剤ハウジングを光導電性画像形成表面に対して動かす必要がなくなる。
【００２１】
現像後、トナー画像はその全体を参照番号６５で示す転写ステーションへ送られる。転写ステーション６５は参照番号６４でその全体を示す転写ゾーンを含む。転写ゾーン６４において、トナー画像は透明基材２５に転写される。転写ステーション６５において、参照番号４８でその全体を示す基材搬送装置は基材２５を光導電性ベルト２０と接触させるように移動させる。基材搬送部４８は一対の実質的に円筒状ローラ５０および５２の周りに巻き掛けられた一対の間隔を開けたベルト５４を有する。基材グリッパ（図示なし）がベルト５４の間に突き出ており、ベルトとともに移動する。基材２５はトレイ上に積み上げられた基材２５のスタックから取り出される。摩擦リタードフィーダ５８がスタック５６の最上部の基材を転写前搬送部６０へ送り込む。搬送部６０は基材２５を基材搬送部４８へ送り込む。基材２５は、図示されていない基材グリッパの動きと同期して、搬送部６０により前へ送られる。このようにして、基材２５の先端部は所定の位置、即ちローディング（搭載）ゾーンに到達し、開放されている基材グリッパによって受け止められる。次いでこの基材グリッパは閉じられ、基材２５を保持しながら循環経路中を移動する。基材２５の先端部は基材グリッパによって離脱可能な状態で保持される。ベルト５４が矢印６２の方向に進むと、基材は光導電性ベルトと接触し、その上に現像されたトナー画像と同期する。転写ゾーン６４において、コロナ発生装置６６が基材の裏側にイオンを吹き付け、基材を適当な静電電圧と極性に帯電し、それにより光導電性ベルト２０からトナー画像を引き付けるようにする。基材は基材グリッパに保持されたままで循環経路を３サイクル移動するようになっている。このようにして、３つの異なる色トナー画像が基材上に互いに重ね合わされるように転写され、複合多色画像６７（図１）が形成される。
【００２２】
再び図２を参照すると、当業者には下色除去および黒色生成の場合には基材が循環経路を４サイクル移動し、また２つのオリジナル・ドキュメントの情報を単一の基材上に合成する場合には８サイクルまで循環経路中を移動することが理解されるであろう。光導電性表面上に記録された各静電潜像は適当に着色されたトナーで現像されて、基材上に互いに重ね合わされて位置合わせされた形で転写され、色付きオリジナル・ドキュメントの多色複製画像が形成されることになる。周知のように、この画像形成プロセスはカラー画像を作成することに限定されるものではなく、本明細書で開示したプロセスを使用することにより、高光学濃度の白黒の写真品質をシュミレートしたプリントを製作することもできる。
【００２３】
最後の転写動作の後、基材グリッパが開いて基材２５を開放する。基材は、コンベヤ６８によって矢印方向７０に、参照番号７１でその全体を示す熱・圧力式フュージングステーションへと移動され、転写されたトナー画像がそこで基材上に永久的に定着される。このフュージングステーションには加熱フューザ・ロール７４および加圧ロール７２を包含する。基材はフューザ・ロール７４と加圧ロール７２とによって規定されるニップを通過する。トナー画像はフューザ・ロール７４に接触し、透明基材上に定着される。その後、この基材は一対のロール７６によって出口開口部７８に送られ、ここから基材２５が送り出される。あるいはまた、この基材は一対のローラー７６ａによってキャッチトレイ７７に送り出すこともできる。
【００２４】
矢印２２で示されるベルト２０の移動方向での最終処理ステーションは、参照番号７９でその全体を示すクリーニングステーションである。クリーニングステーションには回転式に取り付けられた繊維状ブラシ８０が配置され、光導電性ベルト２０と接触を保ちながら、転写動作後に残った残留トナー粒子を除去する。その後、ランプ８２が光導電性ベルト２０を照射し、ベルト上に残っている残留電荷を、次の連続サイクルの開始前に除去する。
【００２５】
本発明に従って、複合トナー画像６７は、透明基材に転写された後に画像は透明基材２５のトナー側から見たときに判読しにくい（ｗｒｏｎｇ）即ち反転読み取り多色トナー画像を表し、当該透明基材のトナー側と反対側即ち非画像サイドから見たときに正面画像を表すように、光導電ベルト２０に形成されたときは正面から読み込んだ画像となる。さらに、本発明に従って、前記反転読み取り画像と全く同じ情報を含む第二の複合多色トナー画像６７ａが透明基材２５ａ（図１）上に形成される。前記画像６７ａを形成するにあたり、プリントシステム９は画像サイドからみた場合に基材２５ａ上に正面読み取り画像を形成するようプログラムされる。後述するように、二つの基材２５及び２５ａは反転読み取り画像及び正面読み取り画像が重ね合わされるように互いに接着されることによって、優れた光学濃度を有するプリントが提供される。
【００２６】
複合反転読み取りカラー画像６７および複合正面読み取りカラー画像６７ａを含む透明物２５及び２５ａを使用する写真品質をシュミレートしたプリントを作成するプロセスおよび装置については、１９９４年８月９日にアブラハム・チェリアン（Abraham Cherian ）に許可された米国特許第５，３３７，１３２号に開示されている。また、写真品質をシュミレートしたプリントは、１９９４年７月５日にコールマン（Coleman ）らに許可された米国特許第５，３２７，２０１号に記載されている装置および方法を使用して製作することもできる。
【００２７】
本発明の基材若しくはシートは、片面又は両面にコーティングが施された基材又はベースシートを含む。いかなる適切な基材材料が使用されてもよい。実質的に透明な基材材料の例としては、デュポン社（E.I.Du pont de Nemours&Company）から入手できるＭＹＬＡＲ（商品名）、インペリアルケミカル社（Imperial Chemicals,Inc．）から入手できるＭＥＬＩＮＥＸ（商品名）、セラニーズ社（Celanese Corporation）から入手できるＣＥＬＡＮＡＲ（商品名）を含むポリエステル、インペリアルケミカル社から入手できるＫａｌａｄｅｘ  ＰＥＮ  Ｆｉｌｍｓ等のポリエチレンナフタレート、ゼネラルエレクトリック社（General Electric Company）から入手できるＬＥＸＡＮ（商品名）等のポリカーボネート、ユニオンカーバイド社（Union Carbide Corporation ）から入手できるポリスルホン、ユニオンカーバイド社から入手できるＵｄｅｌ（商品名）等の４，４’−ジフェニルエーテルから調製されるポリエーテルスルホン、ＩＣＩアメリカ社（ICI Americas Incorporated ）から入手できるＶｉｃｔｒｅｘ（商品名）等の塩化ジスルホニルから調製されるもの、スリーエム社（3M Company）から入手できるＡＳＴＲＥＬ（商品名）等のビフェニレンから調製されるもの、架橋ポリ（アリーレンエーテルケトンスルホン）から調製されるようなポリ（アリーレンスルホン）、セルローストリアセテート、塩化ポリビニルセロファン、フッ化ポリビニル及びポリイミドなどが挙げられるが、入手容易性および比較的低コストという点でＭＹＬＡＲ（商品名）等のポリエステルが好ましい。基材としては、ＰＰＧ社（PPG Industries）から入手できるＴＥＳＬＩＮ（商品名）等の不透明プラスチック、またＩＣＩから入手できるＭｅｌｉｎｅｘ（商品名）等の充填剤入りポリマーなどを含む不透明のものでもよい。充填剤入りプラスチックも、特に“不破紙”の記録用シートが望ましい場合には基材として採用することができる。ＸＥＲＯＸ４０２４、ジアゾ紙等を含む普通紙もまた、適切である。
【００２８】
基材はどのような有効厚さでもよい。基材の典型的な厚さは、約５０〜約５００μｍ、好ましくは約１００〜約１２５μｍであるが、この範囲外の厚さとすることもできる。
【００２９】
基材２５および２５ａはそれぞれ、ゼログラフィまたはインクジェット画像形成を用いて高品質のカラー写真品質をシュミレートしたプリントを製造するためにコーティングが施される。各基材は好ましくは各面に少なくとも１つのコーティングを施す。
【００３０】
透明基材２５は各面またはその表面にコーティング９９を施されるが、このコーティングは例えばラテックスポリマー等の親水性ポリマーを包含したものである。
【００３１】
裏打ちシート２５ａの片面または表面に施される第１コーティング１００には、有効量の接着バインダ物質がコーティング内に含まれ、典型的にはこのバインダまたはそれらの混合物が約７０重量％〜約９０重量％の量で含まれるが、この量はこの範囲外とすることもできる。第一コーティングには必要に応じて帯電防止剤、殺生物剤および充填剤を含ませてもよい。前記第１コーティングに施される第２コーティング１０２は親水性ポリマー物質を含む。基材の非画像面に施される第３コーティング１０４は疎水性ポリマー及び光褪色防止用化合物またはそれらの混合物を含み、この疎水性ポリマーは耐水性があり、スカフ（摩擦損傷）耐性が高い。
【００３２】
第１コーティング１００の適切なバインダポリマーの例は、イーストマン・ケミカル社（Eastman Chemical Company）から入手できるＡＱ２９Ｄ等のポリエステルラテックス、サイエンティフィック・ポリマー・プロダクツ社から入手できる♯３２４等のポリ（４，４−ジプロポキシ−２，２−ジフェニルプロパンフマレート）、サイエンティフィック・ポリマー・プロダクツ社から入手できる♯１３８及び♯４１８等のポリ（エチレンテレフタレート）、サイエンティフィック・ポリマー・プロダクツ社から入手できる♯１５０等のポリ（エチレンスクシネート）、サイエンティフィック・ポリマー・プロダクツ社から入手できる♯１４８等のポリ（１，４−シクロヘキサンジメチレンスクシネート）等のようなポリエステル；サイエンティフィック・ポリマー・プロダクツ社から入手できる♯３４６、♯３４７及び♯０２４等のようなポリビニルアセテートポリマー；サイエンティフィック・ポリマー・プロダクツ社から入手できる♯３７９等の、約９１重量％のビニルアセテート含有量を有するようなビニルアルコール−ビニルアセテート共重合体；サイエンティフィック・ポリマー・プロダクツ社から入手できる♯０３５等のようなポリカーボネート；約８５重量％スチレンモノマーを含有し、米国特許第４，５５８，１０８号に開示されたように製造された（該開示内容は全て本明細書中に援用され、本発明の一部とする）スチレン−ブタジエン共重合体、約５〜約５０重量％のスチレンモノマーを含有し、サイエンティフィック・ポリマー・プロダクツ社から入手できる♯１９９、♯２００、♯２０１、♯４５１及び♯０５７等のスチレン−ブタジエン共重合体；約５〜約５０重量％スチレンモノマーを含有し、サイエンティフィック・ポリマー・プロダクツ社から入手できる♯４５３等のスチレン−エチレン−ブチレン共重合体、５０重量％かそれよりも多いスチレン含有量を有し、エス．マルホトラ(S. Malhotra) らにより、Ｊ．  Ｍａｃｒｏｍｏｌ  Ｓｃｉｅｎｃｅ  −  Ｃｈｅｍ  Ａ（２０）７，７３３ページに開示されたようなリビングアニオン重合技法（該開示内容はは全て本明細書中に援用され、本発明の一部とする）により製造されるようなスチレン−イソプレン共重合体；アルキルが、エス．マルホトラらにより、Ｊ．  Ｍａｃｒｏｍｏｌ  Ｓｃｉｅｎｃｅ  −  Ｃｈｅｍ  Ａ１８（５）７８３ページに開示されたような超音波重合技法（該開示内容はは全て本明細書中に援用され、本発明の一部とする）等により製造されるようなメチル、エチル、イソプロピル、ブチル、ヘキシル、イソデシル、ドデシル、ヘキサデシル、又はオクタデシル等であるスチレン−アルキルメタクリレート共重合体；アリールがエス．マルホトラらにより、Ｊ．  Ｍａｃｒｏｍｏｌ  Ｓｃｉｅｎｃｅ  −  Ｃｈｅｍ  Ａ１８（５）７８３ページに開示されたような超音波重合技法等により製造されるようなフェニル、又はベンジル等であるスチレン−アリールメタクリレート共重合体；サイエンティフィック・ポリマー・プロダクツ社から入手できる♯５９５等のようなスチレン−ブチルメタクリレート共重合体；サイエンティフィック・ポリマー・プロダクツ社から入手できる♯３９３及び♯３９４等のようなスチレン−アリルアルコール共���合体；サイエンティフィック・ポリマー・プロダクツ社から入手できる♯４５６、♯０４９、♯４５７及び♯４５８等を含む約５０〜約７５重量％のスチレンモノマーを含有するようなスチレン−無水マレイン酸共重合体；及びこれらの混合物が挙げられる。
【００３３】
さらに、記録シートの第１コーティング１００は任意的に帯電防止成分を含むこともできる。帯電防止成分の例には、アニオン性およびカチオン性物質の両方が含まれる。アニオン性帯電防止成分の例には、モノエステルスルホサクシネート、ジエステルスルホサクシネートおよびスルホサクシナメートが含まれる。カチオン性帯電防止成分の例には、アルドリッヒケミカル社（Aldrich Chemical Company）から入手できるようなジアミノアルカン、フィネテックス社(Finetex Corp.) から入手できるＣｏｒｄｅｘ  Ａｔ−１７２及び他の材料等の四級塩等が含まれる。他の適切な帯電防止剤には四級アクリル共重合体ラテックスが含まれ、また、四級コリンハライドも帯電防止剤として好適である。帯電防止成分として適切な材料の更なる例は、（マルホトラらの）係属中の米国特許出願番号第０８／０３３，９１８号、第０８／０３４，９１７号、及び米国特許第５，３１４，７４７号、第５，３２０，９２０号並びに第５，４４１，７９５号に開示されたような材料を含み、該開示内容は全て本明細書中に援用され、本発明の一部とする。
【００３４】
更に、記録シートの第１コーティングは、１つ以上の非イオン性、カチオン性、及びアニオン性の殺生剤を含んでもよい。殺生剤は、有効量であればいくらでもよく、典型的には、殺生剤はコーティングの約１０ppm から約３重量％の量とするが、その量はこの範囲外とすることもできる。
【００３５】
さらに、記録シートの第１コーティング１００は任意の充填剤成分を含んでもよい。充填剤は、記録シートの実質的な透明度が維持されれば、任意の有効量で存在（配合）することができ、存在する場合には、典型的には、コーティング組成物の約０．５〜約５．０重量％の量とする。充填剤成分の例としては、グレース社（Grace Company)から入手できるＳｙｌｏｉｄ７４等のコロイド状シリカ、酸化チタニウム（ＮＬケム・カナダ社（N L  Chem Canada, Inc.）からＲｕｔｉｌｅまたはＡｎａｔａｓｅとして入手できるもの）、アルミナ水和物（Ｊ．Ｍ．フーバー社（J.M.Huber Corporation)から入手できるＨｙｄｒａｄ  ＴＭＣ−ＨＢＦ、Ｈｙｄｒａｄ  ＴＭ−ＨＢＣ）、バリウムスルフェート（カリ・ヘミー社（Kali Chemie Corporation)から入手できるＫ．Ｃ．Ｂｌａｎｃ  Ｆｉｘ  ＨＤ８０）、カルシウムカーボネート（ミクロホワイト・シラコーガ・カルシウム・プロダクツ社（Microwhite Sylacauga Calcium Products)）、高光沢クレー（Ｅｎｇｅｌｈａｒｄ  Ｐａｐｅｒ  Ｃｌａｙｓ等）、カルシウムシリケート（Ｊ．Ｍ．フーバー社から入手できる）、水またはあらゆる有機溶剤に不溶性のセルロース系物質（サイエンティフィック・ポリマー・プロダクツ社から入手できるもの等）、ケミーラＯ．Ｙ．社（Kemira. O.Y.）から入手できるＯｐａｌｅｘ−Ｃ等のフッ化カルシウムとシリカのブレンド、ゾー・ケム社（Zo Chem)から入手できるＺｏｃｏ  Ｆａｘ１８３等の酸化亜鉛、シュテベン社（Schteben Company）から入手できるＬｉｔｈｏｐａｎｅ等の亜鉛スルフィドとバリウムスルフェートのブレンド等を含む。微小球は、中空又は中実とすることができ、典型的には約０．１〜約５０μｍ、好ましくは約１〜約１０μｍの平均粒径を有するが、その粒径はこれらの範囲外とすることもできる。中空の微小球の例は、Ｅｃｃｏｓｐｈｅｒｅｓ  ＭＣ−３７（硼珪酸ナトリウムガラス）、ＥｃｃｏｓｐｈｅｒｅｓＦＴＤ−２０２（高濃度シリカガラス、９５％、Ｓ１０2 ）、及びＥｃｃｏｓｐｈｅｒｅｓ  ＳＩ（高濃度シリカガラス、９８％、Ｓ１０2 ）［全て、エマーソン・アンド・カミング社(Emerson and Cuming Inc.) から入手できる  ；Ｑ−Ｃｅｌ  ３００［フィアデルフィア・クォーツ（Philadelphia Quartz)から入手できるの硼珪酸ナトリウム］；Ｂ２３／５００（３エム社(3M)から入手できるソーダ石灰ガラス）；Ｕｃａｒ  ＢＪＯ−０９３０（ユニオンカーバイド社から入手できるフェノールポリマー）；及びＭｉｒａｌｉｔｅ１７７（ピアス＆スティーブンスケミカル社(Pierce & Stevens Corp.)から入手できるビニリデンクロライド−アクリロニロトリル）等を含む。中実微小球は、ポターズインダストリー社（Potters Industries) から入手できるＳｐｈｅｒｉｇｌａｓｓ  Ｅ２５０Ｐ２及び１０００２Ａ（ソーダ石灰ガラスＡ−ガラス、Ｅ−ガラス）；ディー．ジェイ．エンタープライズ社（D.J. Enterprises) から入手できるＭｉｃｄｒｏ−Ｐ（ソーダ石英ガラス）；セラミック微小球（フィライトＵ．Ｓ．Ａ．・アンド・ジーランインダストリー社(Fillite U.S.A. and Zeelan Industries)から入手できる) ；３〜１０μｍのガラスビーズ（ポリマーサイエンス社(Polymer Science Inc.)から入手できる♯０７６６６）；及びローム・アンド・ハース社（Rohm and Haas Co. ）、ダウ・ケミカル社（Dow Chemical Inc. ）、ダイヤモンド・シャームロック社(Diamond Shamrock)およびデュポン社から入手できる中実プラスチック微小球；等を含む。２、３種類の微小球の混合物も使用可能である。微小球に関する更なる情報は、例えば、「Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ」［vol.9, P.7８８  ｅｔ  ｓｅｑ．，  Ｊｏｈｎ  ａｎｄ  Ｓｏｎｓ  （Ｎｅｗ  Ｙｏｒｋ，１９８７）］に記載されており、記載されたもの及びその混合物は全て本明細書中に援用され、本発明の一部とする。
【００３６】
第３コーティング１０４は基材２５ａの裏側に任意の有効厚みで施される。典型的には、コーティング層の総厚みは約０．１〜約２５μｍ、好ましくは約０．５〜１０μｍであるが、この厚さはこの範囲外とすることもできる。第３コーティング組成物中には、バインダが任意の有効量でコーティング中に存在でき、典型的にはバインダまたはそれらの混合物は約７０重量％〜約９０重量％とされるが、その量はこの範囲外とすることもできる。帯電防止剤またはそれらの混合物を第２コーティング組成物中に、約０．５重量％〜約２０重量％含ませることができるが、その量はこの範囲外とすることもできる。光褪色防止用化合物またはそれらの混合物を第２コーティング中に、約０．５重量％〜約２０重量％含ませることができるが、その量はこの範囲外とすることもできる。
【００３７】
第３コーティング組成物の疎水性ポリマーは、サイエンティフィック・ポリマー・プロダクツ社から入手できる♯０１２等のポリ（ビニルホルマール）、サイエンティフィック・ポリマー・プロダクツ社から入手できる♯０４３、♯５１１、♯５０７等のポリ（ビニルブチラール）、サイエンティフィック・ポリマー・プロダクツ社から入手できる♯３８１等のビニルアルコール−ビニルブチラールコポリマー、サイエンティフィック・ポリマー・プロダクツ社から入手できる♯３７９等のビニルアルコール−ビニルアセテートコポリマー、サイエンティフィック・ポリマー・プロダクツ社から入手できる♯０６３、♯０６８、♯０７０、♯４２２等のビニルクロライド−ビニルアセテートコポリマー等のようなポリ（ビニルアセテート）の誘導体及びコポリマー、サイエンティフィック・ポリマー・プロダクツ社から入手できる♯０６４、♯４２７、♯４２８等のビニルクロライド−ビニルアセテート−ビニルアルコールターポリマー、サイエンティフィック・ポリマー・プロダクツ社から入手できる♯０５８等のビニルクロライド−ビニリデンクロライドコポリマー、サイエンティフィック・ポリマー・プロダクツ社から入手できる♯３９５、♯３９６等のビニリデンクロライド−アクリロニトリルコポリマー等のようなビニルクロライドコポリマー；サイエンティフィック・ポリマー・プロダクツ社から入手できる♯０９１等のシアノエチル化セルロース、サイエンティフィック・ポリマー・プロダクツ社から入手できる♯０８５等セルロースアセテートヒドロゲンフタレート、シンエツ・ケミカル社（Shin-Etsu Chemical) から入手できるＨＰＭＣＰ等のヒドロキシプロピルメチルセルロースフタレート、シンエツ・ケミカル社から入手できるＨＰＭＣＳ等のヒドロキシプロピルメチルセルローススクシネート、サイエンティフィック・ポリマー・プロダクツ社から入手できる♯０３１等のセルローストリアセテート、サイエンティフィック・ポリマー・プロダクツ社から入手できる♯０７７等のセルロースアセテートブチレート、サイエンティフィック・ポリマー・プロダクツ社から入手できる♯２０５２等のセルロースプロピオネート等のような置換セルロースエステル；サイエンティフィック・ポリマー・プロダクツ社から入手できる♯０３９Ａ、♯０３９Ｄ、♯８４５、♯７５６等のポリスチレン、サイエンティフィック・ポリマー・プロダクツ社から入手できる♯３１５、♯５９３、♯８３９等のポリ（４−メチルスチレン）、サイエンティフィック・ポリマー・プロダクツ社から入手できる♯２０５５等のポリ（α−メチルスチレン）、サイエンティフィック・ポリマー・プロダクツ社から入手できる♯１７７等のポリ（ｔｅｒｔ−ブチルスチレン）、サイエンティフィック・ポリマー・プロダクツ社から入手できる♯７７７等のポリ（２−クロロスチレン）、サイエンティフィック・ポリマー・プロダクツ社から入手できる♯７７８等のポリ（３−クロロスチレン）、サイエンティフィック・ポリマー・プロダクツ社から入手できる♯２５７等のポリ（４−クロロスチレン）、サイエンティフィック・ポリマー・プロダクツ社から入手できる♯７７５等のポリ（２−ブロモスチレン）、サイエンティフィック・ポリマ��・プロダクツ社から入手できる♯７７６等のポリ（３−ブロモスチレン）、サイエンティフィック・ポリマー・プロダクツ社から入手できる♯２１２等のポリ（４−ブロモスチレン）、サイエンティフィック・ポリマー・プロダクツ社から入手できる♯３１４等のポリ（４−メトキシスチレン）、サイエンティフィック・ポリマー・プロダクツ社から入手できる♯１６６等のポリ（２，４，６−トリブロモスチレン）、サイエンティフィック・ポリマー・プロダクツ社から入手できる♯５９５等のスチレン−ブチルメタクリレートコポリマー、サイエンティフィック・ポリマー・プロダクツ社から入手できる♯４９５等のスチレン−アクリロニトリルコポリマー、サイエンティフィック・ポリマー・プロダクツ社から入手できる♯３９３、♯３９４等のスチレン−アリルアルコールコポリマー等のようなポリスチレン及びその誘導体；サイエンティフィック・ポリマー・プロダクツ社から入手できる♯８１３、♯８１４等のポリ（２−ビニルピリジン）、サイエンティフィック・ポリマー・プロダクツ社から入手できる♯７００、♯８４０等のポリ（４−ビニルピリジン）、サイエンティフィック・ポリマー・プロダクツ社から入手できる♯３１９等のポリ（２−ビニルピリジン−ｃｏ−スチレン）、サイエンティフィック・ポリマー・プロダクツ社から入手できる♯４１６、♯８５９等のポリ（４−ビニルピリジン−ｃｏ−スチレン）、サイエンティフィック・ポリマー・プロダクツ社から入手できる♯３１２、♯６６７、♯８５８等のポリ（４−ビニルピリジン−ｃｏ−ブチルメタクリレート）、サイエンティフィック・ポリマー・プロダクツ社から入手できる♯２６１等のポリ（ビニルトルエン）、サイエンティフィック・ポリマー・プロダクツ社から入手できる♯１６３等のポリ（２−ビニルナフタレン）等のようなポリ（ビニルピリジン）及びその誘導体；サイエンティフィック・ポリマー・プロダクツ社から入手できる♯０３７Ａ、♯０３７Ｂ、♯０３７Ｄ、♯３０７、♯４２４、♯６８９等のポリ（メチルメタクリレート）、サイエンティフィック・ポリマー・プロダクツ社から入手できる♯１１３、♯３０８等のポリ（エチルメタクリレート）、サイエンティフィック・ポリマー・プロダクツ社から入手できる♯４７６等のポリ（イソプロピルメタクリレート）、サイエンティフィック・ポリマー・プロダクツ社から入手できる♯２２７等のポリ（フェニルメタクリレート）、サイエンティフィック・ポリマー・プロダクツ社から入手できる♯８９３等のポリ（フェノキシエチルメタクリレート）、サイエンティフィック・ポリマー・プロダクツ社から入手できる♯２３２等のポリ（２−ヒドロキシプロピルメタクリレート）、サイエンティフィック・ポリマー・プロダクツ社から入手できる♯３８５、♯３８６、♯３８７、♯３８８、♯３８９、♯３９０等のポリアミド樹脂等のようなポリアルキルメタクリレート及びそれらの誘導体；（サイエンティフィック・ポリマー・プロダクツ社から入手できる♯３９２等の）ポリ（ｐ−フェニレンエーテル−スルホン）、サイエンティフィック・ポリマー・プロダクツ社から入手できる♯０４６等のポリスルホンのようなポリスルホン及びその誘導体；ダウ・ケミカル��から入手できるＡＰＥ  ＫＬＩ−９３０６、ＡＰＥ  ＫＬＩ−９３１０等の芳香族エステルカーボネートコポリマー、サイエンティフィック・ポリマー・プロダクツ社から入手できる♯０３５等のポリカーボネート等のようなポリカーボネート及びそのコポリマー；ペトラーチシステム(Petrarch System) 社から入手できるＰＳ  ０９６５等のα−メチルスチレン−ジメチルシロキサンブロックコポリマー、ペトラーチ・システム社から入手できるＰＳＯ９９等のジメチルシロキサン−ビスフェノールＡカーボネートブロックコポリマー、サイエンティフィック・ポリマー・プロダクツ社から入手できる♯１２６等のポリ（２，６−ジメチル−ｐ−フェニレンオキサイド）等のようなジメチルシロキサンコポリマー；を含む。
【００３８】
更に、第３コーティングの光褪色防止剤は、２−（４−ベンゾイル−３−ヒドロキシフェノキシ）エチルアクリレート（アルドリッヒ・ケミカル社（Aldrich Chemical Company）から入手できるＣｙａｓｏｒｂ  ＵＶ−４１６、♯４１，３２１−６）、１，２−ヒドロキシ−４−（オクチルオキシ）ベンゾフェノン（アルドリッヒ・ケミカル社から入手できるＣｙａｓｏｒｂ  ＵＶ−５３１、♯４１，３１５−１）、ポリ［２−（４−ベンゾイル−３−ヒドロキシフェノキシ）エチルアクリレート］（アルドリッヒ・ケミカル社から入手できるＣｙａｓｏｒｂＵＶ−２１２６、♯４１，３２３−２）、ヘキサデシル−３，５−ジ−tert−ブチル−４−ヒドロキシ−ベンゾエート（アルドリッヒ・ケミカル社から入手できるＣｙａｓｏｒｂ  ＵＶ−２９０８、♯４１，３２０−８）、ポリ［Ｎ，Ｎ−ビス（２，２，６，６−テトラメチル−４−ピペリジニル）−１，６−ヘキサンジアミン−ｃｏ−２，４−ジクロロ−６−モルホリノ−１，３，５−トリアジン］（アルドリッヒ・ケミカル社から入手できるＣｙａｓｏｒｂ  ＵＶ−３３４６、♯４１，３２４−０）、２−ドデシル−Ｎ−（２，２，６，６−テトラメチル−４−ピペリジニル）サクシンイミド（アルドリッヒ・ケミカル社から入手できるＣｙａｓｏｒｂ  ＵＶ−３５８１、♯４１，３１７−８）、２−ドデシル−Ｎ−（１，２，２，６，６−ペンタメチル−４−ピペリジニル）サクシンイミド（アルドリッヒ・ケミカル社から入手できるＣｙａｓｏｒｂ  ＵＶ−３６０４、♯４１，３１８−６）、Ｎ−（１−アセチル−２，２，６，６−テトラメチル−４−ピペリジニル）−２−ドデシルサクシンイミド（アルドリッヒ・ケミカル社から入手できるＣｙａｓｏｒｂ  ＵＶ−３６６８、♯４１，３１９−４）、１−［Ｎ−［ポリ（３−アリルオキシ−２−ヒドロキシプロピル）−２−アミノエチル］−２−イミダゾリジノン（アルドリッヒ・ケミカル社から入手できる♯４１，０２６−８）、ポリ（２−エチル−２−オキサゾリン）（アルドリッヒ・ケミカル社から入手できる♯３７，２８４−６、♯３７，２８５−４、♯３７，３９７−４）などの紫外線吸収化合物を含む。本発明の第２コーティング組成物の光褪色防止剤には、２，２’−メチレンビス（６−tert−ブチル−４−メチルフェノール）（アルドリッヒ・ケミカル社から入手できるＣｙａｎｏｘ  ２２４６、♯４１，３１５−５）、２，２’−メチレンビス（６−tert−ブチル−４−エチルフェノール）（アルドリッヒ・ケミカル社から入手できるＣｙａｎｏｘ  ４２５、♯４１，３１４−３）、トリス（４−tert−ブチル−３−ヒドロキシ−２，６−ジメチルベンジル）イソシアヌレート（アルドリッヒ・ケミカル社から入手できるＣｙａｎｏｘ  １７９０、♯４１，３２２−４、ＬＴＤＰ、♯Ｄ１２，８４０−６）、ジドデシル−３，３’−チオジプロピオネート（アルドリッヒ・ケミカル社から入手できるＣｙａｎｏｘ、ＬＴＤＰ、♯Ｄ１２，８４０−６）、ジトリデシル−３，３’−チオジプロピオネート（アルドリッヒ・ケミカル社から入手できるＣｙａｎｏｘ  ７１１、♯４１，３１１−９）、ジテトラデシル−３，３’−チオジプロピオネート（アルドリッヒ・ケミカル社から入手できるＣｙａｎｏｘ、ＭＴＤＰ、���４１，３１２−７）、ジオクタデシル−３，３’−チオジプロピオネート（アルドリッヒ・ケミカル社から入手できるＣｙａｎｏｘ、ＳＴＤＰ、♯４１，３１０−０）、１，３，５−トリメチル−２，４，６−トリス（３，５−ジ−tert−ブチル−４−ヒドロキシベンジル）ベンゼン（アルドリッヒ・ケミカル社から入手できるＥｔｈａｎｏｘ  ３００、♯４１，３２８−３）、２，６−ジ−tert−ブチル−４−（ジメチルアミノメチル）フェノール（アルドリッヒ・ケミカル社から入手できるＥｔｈａｎｏｘ  ７０３、♯４１，３２７−５）などの酸化防止剤およびオゾン防止化合物が含まれる。
【００３９】
本発明のコーティング組成物は適切な手法であれば基材上にいかなる方法で塗布してもよい。例えば、これらのコーティングは溶融押出し法、反転ロール被覆法、溶剤押出し法、および浸漬被覆法を含む多くの公知の方法により塗布することができる。浸漬被覆法の場合は、被覆すべきウェブ材をコーティング材料（通常は溶剤中に溶解されている）の表面より下側へ、単一ロールにより露出面が飽和状態となるように移送し、次いでブレード、バー（棒）、または絞りロールによって余分のコーティングを取り除くことにより行い；そしてこのプロセスを他の積層コーティング塗布のために適当なコーティング材料でも繰り返す。反転ロール被覆法の場合は、あらかじめ計量したコーティング材料（これは通常溶剤に溶解されている）を鋼製のアプリケータロールから被覆すべきウェブ状材料へ移行させる。計量ロールは固定とするか、またはアプリケータロールと逆方向に低速で回転させる。スロット押出し被覆法の場合は、フラットダイを使用してダイ先端部が被覆すべきウェブ材料に近接するようにしてコーティング材料（これは通常溶剤に溶解されている）を塗布する。望ましいコーティング量がウェブに塗布された後、コーティングは通常空気乾燥器で約２５〜約１００℃で乾燥される。
【００４０】
本発明の記録シートは、例えば電子写真プロセス又はイオノグラフィックプロセス等の電子写真タイプの乾式又は液体式現像剤を使用する印刷及び複写プロセスで使用可能である。
【００４１】
特に好適な具体例において、本発明は画像形成装置内の画像形成部材上に反転読取り静電潜像を生成し、当該潜像をトナーで現像して現像された画像６７を記録シート２５に転写し；画像形成装置内の画像形成部材上に直接読取り静電潜像を生成し、当該潜像をトナーで現像して現像された画像６７ａを記録シート若しくは裏打ちシート２５ａに転写し；反転読取り画像記録シート及び直接読取り画像記録シートを加熱及び加圧して積層し、より高い光学濃度の積層透明記録シートを生成する、ことに関する。トナー樹脂が記録シートのバインダポリマーと同じモノマーを含むポリマーであることが好ましい。先に述べたように、画像６７ａは画像６７と全く同じ情報を含むが、この二つの画像が重畳されたときに透明基板２５の非画像側から見ると単一の正面読取り画像を形成するような、反転読取り画像である。このような配置によって、非常に高い光学濃度を呈示する写真品質をシュミレートしたプリントが形成される。
【００４２】
本発明のプロセスに適切なトナー樹脂の例は、イーストマン・ケミカル社から入手できるＡＱ２９Ｄ等のポリエステルラテックス、サイエンティフィック・ポリマー・プロダクツ社から入手できる♯３２４等のポリ（４，４−ジプロポキシ−２，２−ジフェニルプロパンフマレート）、サイエンティフィック・ポリマー・プロダクツ社から入手できる♯１３８及び♯４１８等のポリ（エチレンテレフタレート）、サイエンティフィック・ポリマー・プロダクツ社から入手できる♯１５０等のポリ（エチレンスクシネート）、サイエンティフィック・ポリマー・プロダクツ社から入手できる♯１４８等のポリ（１，４−シクロヘキサンジメチレンスクシネート）等のようなポリエステル；サイエンティフィック・ポリマー・プロダクツ社から入手できる♯３４６、♯３４７及び♯０２４等のようなポリビニルアセテートポリマー；サイエンティフィック・ポリマー・プロダクツ社から入手できる♯３７９等の、約９１重量％のビニルアセテート含有量を有するようなビニルアルコール−ビニルアセテート共重合体；サイエンティフィック・ポリマー・プロダクツ社から入手できる♯０３５等のようなポリカーボネート；約８５重量％スチレンモノマーを含有し、米国特許第４，５５８，１０８号に開示されたように製造された（該開示内容は全て本明細書中に援用され、本発明の一部とする）スチレン−ブタジエン共重合体、約５〜約５０重量％のスチレンモノマーを含有し、サイエンティフィック・ポリマー・プロダクツ社から♯１９９、♯２００、♯２０１、♯４５１及び♯０５７等として入手できるスチレン−ブタジエン共重合体；約５〜約５０重量％スチレンモノマーを含有し、サイエンティフィック・ポリマー・プロダクツ社から♯４５３等として入手できるスチレン−エチレン−ブチレン共重合体、５０重量％かそれよりも多いスチレン含有量を有し、エス．マルホトラらにより、Ｊ．  Ｍａｃｒｏｍｏｌ  Ｓｃｉｅｎｃｅ  −Ｃｈｅｍ  Ａ（２０）７、７３３ページに開示されたようなリビングアニオン重合技法（該開示内容はは全て本明細書中に援用され、本発明の一部とする）により製造されるようなスチレン−イソプレン共重合体；アルキルが、エス．マルホトラらにより、Ｊ．  Ｍａｃｒｏｍｏｌ  Ｓｃｉｅｎｃｅ  −  Ｃｈｅｍ  Ａ１８（５）７８３ページに開示されたような超音波重合技法（該開示内容はは全て本明細書中に援用され、本発明の一部とする）等により製造されるようなメチル、エチル、イソプロピル、ブチル、ヘキシル、イソデシル、ドデシル、ヘキサデシル、又はオクタデシル等であるスチレン−アルキルメタクリレート共重合体；アリールがエス．マルホトラらにより、Ｊ．  Ｍａｃｒｏｍｏｌ  Ｓｃｉｅｎｃｅ  −  Ｃｈｅｍ  Ａ１８（５）７８３ページに記述されたような超音波重合技法等により製造されるようなフェニル、又はベンジル等であるスチレン−アリールメタクリレート共重合体；サイエンティフィック・ポリマー・プロダクツ社から入手できる♯５９５等のようなスチレン−ブチルメタクリレート共重合体；サイエンティフィック・ポリマー・プロダクツ社から入手できる♯３９３及び♯３９４等のようなスチレン−アリルアルコール共重合体；約５０〜約７５重量％のスチ��ンモノマーを含有するようなサイエンティフィック・ポリマー・プロダクツ社から入手できる♯４５６、♯０４９、♯４５７及び♯４５８等を含む、スチレン−無水マレイン酸共重合体マレイン；及びこれらの混合物を含む。好適な具体例では、トナー樹脂は、記録シートのポリマーバインダ中に存在するのと同じモノマーを含む。樹脂は、有効量であればいくらでもよく、典型的には約１０〜約９５重量％、好ましくは約２０〜約９０重量％、更に好ましくは約５０〜約７０重量％の量でトナー中に存在するが、その量はこれらの範囲外とすることもできる。
【００４３】
裸眼で見える画像は、着色剤を含む。代表的な着色剤材料は顔料であるが、染料を使用することもできる。適切な顔料及び染料の例は、例えば、米国特許第４，７８８，１２３号、第４，８２８，９５６号、第４，８９４，３０８号、第４，９４８，６８６号、第４，９６３，４５５号、及び第４，９６５，１５８号に開示され、その開示内容の各々は、全て本明細書中に援用され、本発明の一部とする。適切な染料及び顔料の具体例は、カーボンブラック、ニグロシン染料、アニリンブルー、マグネタイトおよびこれらの混合物を含むが、カーボンブラックが最も一般的な着色剤である。顔料は、トナー組成物がかなり着色されて記録部材上に明確な可視画像を形成できるのに十分な量で存在するべきである。典型的には、顔料粒子は、トナー組成物の総重量に基づいて約１〜約２０重量％の量で配合されるが、その量はこの範囲外とすることもできる。
【００４４】
顔料粒子を、Ｍａｐｉｃｏ  Ｂｌａｃｋとして市販されている酸化鉄（Ｆｅ3 Ｏ4 ）の混合物を含むマグネタイトとすると、これらの顔料は、典型的には約１０〜約７０重量％、好ましくは約２０〜約５０重量％の任意の有効量でトナー組成物中に存在するが、その量はこれらの範囲外とすることもできる。
【００４５】
レッド、グリーン、ブルー、ブラウン、マゼンタ、シアンおよびイエロー粒子及びそれらの混合物を含む着色トナー顔料もまた適切であり、着色原料は、トナー組成物中に所望の色が得られる量で配合されている。適切なマゼンタ顔料の実例は、カラーインデックス（Color Index)においてＣＩ６０７１０、ＣＩ  Ｄｉｓｐｅｒｓｅｄ  Ｒｅｄ１５として識別される２，９−ジメチル置換キナクリドン及びアントラキノン染料、及びカラーインデックスでＣＩ２６０５０、ＣＩ  Ｓｏｌｖｅｎｔ  Ｒｅｄ１９として識別されるジアゾ染料等を含む。適切なシアン顔料の実例は、カラーインデックスにＣＩ７４１６０、ＣＩ  ＰｉｇｍｅｎｔＢｌｕｅとして載っている銅テトラ−４−（オクタデシルスルホンアミド）フタロシアニン、及びカラーインデックスにおいてＣＩ６９８１０  Ｓｐｅｃｉａｌ  Ｂｌｕｅ  Ｘ−２１３７として識別されるアントラダントレンブルー(Anthradanthrene Blue)等を含む。選択され得るイエロー顔料の実例は、カラーインデックスでＣＩ１２７００、ＣＩ  Ｓｏｌｖｅｎｔ  Ｙｅｌｌｏｗ  １６として識別されるジアリーライドイエローの３，３−ジクロロベンジデンアセトアセトアニリド、モノアゾ顔料、カラーインデックスにおいてＦｏｒｏｎ  ＹｅｌｌｏｗＳＥ／ＧＬＮ、ＣＩ  Ｄｉｓｐｅｒｓｅｄ  Ｙｅｌｌｏｗ  ３３として識別されるニトロフェニルアミンスルホンアミド、２，５−ジメトキシ−４−スルホンアニリドフェニルアゾ−４’−クロロ−２，５−ジメトキシアセトアセトアニリド、Ｐｅｒｍａｎｅｔ  Ｙｅｌｌｏｗ  ＦＧＬ等を含む。他の適切なトナー着色剤は、以下を含む：Ｎｏｒｍａｎｄｙ  Ｍａｇｅｎｔａ  ＲＤ−２４００〔ポールアーリッヒ(Paul Uhlich) 社〕、Ｐａｌｉｏｇｅｎ  Ｖｉｏｌｅｔ  ５１００（バスフ（BASF）社）、Ｐａｌｉｏｇｅｎ  Ｖｉｏｌｅｔ  ５８９０（バスフ社）、Ｐｅｒｍａｎｅｎｔ  Ｖｉｏｌｅｔ  ＶＴ２６４５（ポールアーリッヒ社) 、Ｈｅｌｉｏｇｅｎ  Ｇｒｅｅｎ  Ｌ８７３０（バスフ社）、Ａｒｇｙｌｅ  Ｇｒｅｅｎ  ＸＰ−１１１−Ｓ（ポールアーリッヒ社) 、Ｂｒｉｌｌｉａｎｔ  Ｇｒｅｅｎ  Ｔｏｎｅｒ  ＧＲ０９９１（ポールアーリッヒ社) 、Ｈｅｌｉｏｇｅｎ  Ｂｌｕｅ  Ｌ６９００、Ｌ７０２０（バスフ社）、Ｈｅｌｉｏｇｅｎ  Ｂｌｕｅ  Ｄ６８４０、Ｄ７０８０（バスフ社）、Ｓｕｄａｎ  Ｂｌｕｅ  ＯＳ（バスフ社）、ＰＶ  Ｆａｓｔ  Ｂｌｕｅ  Ｂ２Ｇ０１〔アメリカンヘキスト（American Hoechst）社〕、Ｉｒｇａｌｉｔｅ  Ｂｌｕｅ  ＢＣＡ〔チバガイギー（Ciba-Geigy）社〕、Ｐａｌｉｏｇｅｎ  Ｂｌｕｅ  ６４７０（バスフ社）、Ｓｕｄａｎ  III 〔マセソン、コールマン、ベル（Matheson, Coleman, Bell)社〕、Ｓｕｄａｎ  II（マセソン、コールマン、ベル社) 、Ｓｕｄａｎ  IV（マセソン、コールマン、ベル社）、Ｓｕｄａｎ  Ｏｒａｎｇｅ  Ｇ〔アルドリッヒ(Aldrich）社〕、Ｓｕｄａｎ  Ｏｒａｎｇｅ  ２２０（バスフ社）、Ｐａｌｉｏｇｅｎ  Ｏｒａｎｇｅ  ３０４０（バスフ社）、Ｏｒｔｈｏ  Ｏｒａｎｇｅ  ＯＲ２６７３（ポールアーリッヒ社) 、Ｐａｌｉｏｇｅｎ  Ｙｅｌｌｏｗ  １５２、１５６０（バスフ社）、Ｌｉｔｈｏｌ  Ｆａｓｔ  Ｙｅｌｌｏｗ  ０９９１Ｋ（バスフ社）、Ｐａｌｉｏｔｏｌ  Ｙｅｌｌｏｗ  １８４０（バスフ社）、Ｎｏｖｏｐｅｒｍ  Ｙｅｌ��ｏｗ  ＦＧ１（ヘキスト社）、Ｐｅｒｍａｎｅｎｔ  Ｙｅｌｌｏｗ  ＹＥ０３０５（ポールアーリッヒ社) 、Ｌｕｍｏｇｅｎ  Ｙｅｌｌｏｗ  Ｄ０７９０（バスフ社）、Ｓｕｃｏ−Ｇｅｌｂ  Ｌ１２５０（バスフ社）、Ｓｕｃｏ−Ｙｅｌｌｏｗ  Ｄ１３５５（バスフ社）、Ｈｏｓｔａｐｅｒｍ  Ｐｉｎｋ  Ｅ（アメリカンヘキスト社）、Ｆａｎａｌ  Ｐｉｎｋ  Ｄ４８３０（バスフ社）、Ｃｉｎｑｕａｓｉａ  Ｍａｇｅｎｔａ（デュポン社）、Ｌｉｔｈｏｌ  Ｓｃａｒｌｅｔ  Ｄ３７００（バスフ社）、Ｔｏｌｉｄｉｎｅ  Ｒｅｄ（アルドリッヒ社）、Ｔｈｅｒｍｏｐｌａｓｔ  ＮＳＤ  ＰＳ  ＰＡ用スカーレット〔カナダのユージンクールマン（Ugine Kuhlmann）社〕、Ｅ．Ｄ．Ｔｏｌｕｉｄｉｎｅ  Ｒｅｄ（アルドリッヒ社）、Ｌｉｔｈｏｌ  Ｒｕｂｉｎｅ  Ｔｏｎｅｒ（ポールアーリッヒ社) 、Ｌｉｔｈｏｌ  Ｓｃａｒｌｅｔ  ４４４０（バスフ社）、ＢｏｎＲｅｄ  Ｃ〔ドミニオンカラー社（Dominion Color,Company) 〕、ＲｏｙａｌＢｒｉｌｌｉａｎｔ  Ｒｅｄ  ＲＤ−８１９２（ポールアーリッヒ社) 、Ｏｒａｃｅｔ  Ｐｉｎｋ  ＲＦ（チバガイギー社）、Ｐａｌｉｏｇｅｎ  Ｒｅｄ  ３８７１Ｋ（バスフ社）、Ｐａｌｉｏｇｅｎ  Ｒｅｄ  ３３４０（バスフ社）、及びＬｉｔｈｏｌ  Ｆａｓｔ  Ｓｃａｒｌｅｔ  Ｌ４３００（バスフ社）。カラー顔料は典型的にはトナー中に約１５〜約２０．５重量％の量で存在するが、その量はこの範囲外とすることもできる。
【００４６】
本発明のトナー組成物は、必要に応じて電荷調整添加剤を含んでもよい。適切な電荷調整添加剤の例は、米国特許第４，７８８，１２３号、第４，８２８，９５６号、第４，８９４，３０８号、第４，９４８，６８６号、第４，９６３，４５５号、及び第４，９６５，１５８号に開示され、その開示内容の各々は、全て本明細書中に援用されて、本発明の一部とする。適切な電荷調剤の具体例は、米国特許第４，２９８，６７２号（その内容は全て本明細書中に援用されて、本発明の一部とする）に開示されたセチルピリジニウムクロライドのようなアルキル（ピリジニウムハライド）、セチルピリジニウムテトラフルオロボレート、米国特許第４，３３８，３９０号（その内容は全て本明細書中に援用される）に開示されたジステアリルジメチルアンモニウムメチルスルフェートのような四級アンモニウムスルフェート及びスルホネート化合物、米国特許第４，３３８，３９０号に開示されたステアリルフェネチルジメチルアンモニウムトシレート、米国特許第４，５６０，６３５号（その内容は全て本明細書中に援用され、本発明の一部とする）に開示されたジステアリルジメチルアンモニウムメチルスルフェート、米国特許第４，９３７，１５７号及び第４，５６０，６３５号（それらの各開示内容は全て本明細書中に援用され、本発明の一部とする）に開示されたジステアリルジメチルアンモニウムビススルフェート、米国特許第４，２９４，９０４号（その内容は全て本明細書中に援用され、本発明の一部とする）に開示されたステアリルジメチル水素アンモニウムトシレートの電荷調整剤、日本国のオリエント・ケミカル社(Orient Chemical Company) から入手できるＢｏｎｔｒｏｎ  Ｅ−８４等の亜鉛３，５−ジ−tert−ブチルサリチレート化合物又は米国特許第４，６５６，１１２号（その内容は全て本明細書中に援用され、本発明の一部とする）に開示された亜鉛化合物、日本国のオリエント・ケミカル社から入手できるＢｏｎｔｒｏｎ  Ｅ−８８等のアルミニウム３，５−ジ−tert−ブチルサリチレート化合物または米国特許第４，８４５，００３号（その内容は全て本明細書中に援用され、本発明の一部とする）に開示されたようなアルミニウム化合物等、及びこれらの混合物及び／又は乾式の電子写真トナーに適切な他の電荷調整剤が挙げられる。適切な電荷調整添加剤の更なる例は、米国特許第４，５６０，６３５号および第４，２９４，９０４号に開示され、その各開示内容は全て本明細書中に援用され、本発明の一部とする。電荷調整剤は、典型的には約０．１〜約４重量％、より好ましくは約０．５〜約１重量％の任意の有効量で存在するが、その量はこの範囲外とすることもできる。
【００４７】
トナー組成物を、任意の適切な方法で製造することができる。例えば、乾式トナー粒子化合物は、攪拌用スチールビーズをトナー組成物の重量の約５倍の量、添加するボールミルで混合され得る。ボールミルは約１２０フィート／分で約３０分間動作され、その後スチールビーズが取り出される。２成分現像剤用の乾式トナー粒子は、一般に約６〜約２０μｍの平均粒径を有する。
【００４８】
噴霧乾燥として知られている別の方法では、適切なポリマー又は樹脂をトルエン又はクロロホルムのような有機溶媒又は適切な溶媒混合物中に溶解することを伴う。トナー着色剤もまた溶媒中に添加される。ボールミルプロセスにより得られるような激しい攪拌は、着色剤が確実に良好に分散するのを助ける。次に、噴霧剤(atomizing agent) として窒素のような不活性ガスを用いて、溶液を噴霧ノズルを介して排出する。溶媒は、噴霧中に蒸発して着色樹脂のトナー粒子が得られる。次に得られたトナー粒子は磨砕されて粒子サイズに分級される。得られるトナー粒子の粒径はノズルの大きさに応じて変わり、それは一般に約０．１〜約１００μｍの間である。
【００４９】
別の適切な方法にはバンバリー(Banbury) 法として知られている方法、即ち、乾式トナー成分を前ブレンドして、バンバリーミキサーに添加して混合するバッチ方法である。その方法では混合プロセスにより生じる熱エネルギーから材料のポイントメルティングが生じる。次に、混合物を加熱ローラ中に滴下して、ニップを介して加圧し、これを更に剪断混合して、トナー材料の大きく薄いシートを形成する。次に、この材料はペレットフォームに縮小され、更に磨砕又は噴出により大きさが縮小し、その後で粒子サイズによって分級される。
【００５０】
別の適切なトナー製造プロセスには、押出がある。このプロセスは、トナー成分をドライブレンドして、そのブレンドを押出機に配して、その混合物を溶融混合して、材料を押出し、押出された材料をペレットフォームにすることを伴う連続プロセスである。ペレットは、磨砕又は噴出により大きさを更に縮小され、粒子サイズによって分級される。
【００５１】
他の類似のブレンド方法もまた使用可能である。トナー粒子サイズの分級の次に、任意の外添剤をトナー粒子とブレンドする。必要に応じて、得られたトナー組成物をキャリヤ粒子と混合する。
【００５２】
任意の適切な外添剤を乾式トナー粒子と共に使用してもよい。外添剤の量は、トナー組成物の重量％によって測定されるが、トナー組成物の割合を計算する場合には、それらは含まれていない。例えば、樹脂、着色剤及び外添剤を含むトナー組成物は、樹脂８０重量％と、着色剤２０重量％を含むことができ、配合される外添剤の量は、樹脂と着色剤の組み合わされた重量％により示される。外添剤は、ストレートシリカ、コロイド状シリカ（例えば、デグサ社(Degussa Inc.)から入手できるＡｅｒｏｓｉｌ  Ｒ９７２）、酸化第二鉄、Ｕｎｉｌｉｎ（ペトロライト・ケミカル社（Petrolite Chemical Company) から入手できる、一方の鎖端部でヒドロキシル基で終端する少なくとも８０重量％のポリマー鎖を有する十分に飽和された炭化水素主鎖を有し、一般式がＣＨ3 （ＣＨ2 ）n ＣＨ2 ＯＨ［式中、ｎは約３０〜約３００、好ましくは約３０〜約５０の数である］線状高分子アルコール）、ポリエチレンワックス、ポリプロピレンワックス、ポリメチルメタクリレート、亜鉛ステアレート、酸化クロム、酸化アルミニウム、ステアリン酸、及びポリビニリデンフルオライド（例えば、ペンウォルト・ケミカル社(Pennwalt Chemicals Corporation)から入手できるＫｙｎａｒ（商品名））等を含む静電写真式トナーでの使用に適している任意の添加剤を含むことができる。外添剤は、任意の所望量又は有効量存在させうる。
【００５３】
乾式トナーは、一成分の現像プロセスだけで使用されてもよいし、または二成分現像プロセスでキャリヤ粒子と組み合わせて使用されてもよい。任意の適切なキャリヤ粒子は、トナー粒子と共に使用可能である。代表的なキャリヤ粒子は、粒状のジルコン、スチール、ニッケル、鉄およびフェライト等を含む。他の代表的なキャリヤ粒子は、米国特許第３，８４７，６０４号（その開示内容を本明細書中に全て援用され、本発明の一部とする）に開示されたようなニッケルベリーキャリヤを含む。これらのキャリヤは、凹凸部を再発生する表面で特徴付けられるニッケルのノジュラー（こぶ状）キャリヤビーズを含み、粒子に比較的大きな表面領域を提供する。キャリヤ粒子の粒径は、変更可能であるが、一般に約５０〜約１０００μｍであり、この粒径により粒子が現像プロセス中に静電潜像に付着しないようにする十分な濃度及び慣性を有することが可能になる。
【００５４】
キャリヤ粒子は、コーティング表面を有し得る。典型的なコーティング材料は、例えば、米国特許３，５２６，５３３号、第３，８４９，１８６号および第３，９４２，９７９号（これらの開示内容は全て本明細書中に援用され、本発明の一部とする）に開示されたポリビニリデンフルオライドのようなフルオロポリマーを含むポリマー及びターポリマーが挙げられる。キャリヤ粒子は、コーティング材料の乾燥粉末がキャリヤ粒子の表面に施されて、熱によりコアにフューズされる粉末コーティング、コーティング材料を溶媒中に溶解して、得られた溶液をタンブリングによりキャリヤ表面に施す溶液コーティング、又はエアストリームにより空気中にキャリヤ粒子を吹き込み、所望のコーティング重量が得られるまで、コーティング材料および溶媒を含む噴霧溶液を空輸キャリヤ粒子上に繰り返し噴霧する流動層コーティング、のような任意の適切な方法によりコーティングされる。キャリヤコーティングは任意の所望の厚み又はコーティング重量を有することができる。典型的には、キャリヤコーティングの厚みは、未コーティングキャリヤ粒子の約０．１〜約１重量％の量とするが、そのコーティング重量は、この範囲外とすることもできる。
【００５５】
トナーは、二成分現像剤中に、典型的にはキャリヤの約１〜約５重量％、好ましくはキャリヤの約３重量％の任意の有効量で配合されるが、その量はこれらの範囲外とすることもできる。
【００５６】
任意で適切な従来の電子写真現像技法を使用して、本発明のトナー粒子を画像形成部材上の静電潜像に付着することができる。良く知られている電子写真現像技法には、磁気ブラシ現像、カスケード現像、粉末クラウド現像、及び電子写真現像等が含まれる。磁気ブラシ現像については、例えば米国特許第２，７９１，９４９号でより十分に説明されており、その開示内容は全て本明細書中に援用され、本発明の一部とする。カスケード現像については、例えば米国特許第２，６１８，５５１号及び第２，６１８，５５２号でより十分に説明されており、それらの開示内容は全て本明細書中に援用され、本発明の一部とする。粉末クラウド現像については、例えば米国特許第２，７２５，３０５号、第２，９１８，９１０号及び第３，０１５，３０５号でより十分に説明されており、それらの開示内容は全て本明細書中に援用され、本発明の一部とする。液体現像については、例えば米国特許第３，０８４，０４３号でより十分に説明されており、それらの開示内容は全て本明細書中に援用され、本発明の一部とする。
【００５７】
コロナ転写、加圧転写、接着転写およびバイアスロール転写等の電子写真技法で従来より使用されている任意の適切な技法により、記録シートに付着トナー画像を転写することができる。代表的なコロナ転写は、付着されたトナー粒子を、シート状の紙と接触させて、トナー粒子と反対のシート側に静電荷を付与することを伴う。約５０００〜約８０００Ｖの電位が施される単一ワイヤコロトロンは、転写のために充分な静電荷を提供する。
【００５８】
転写後、転写されたトナー画像を記録シートに定着することができる。定着ステップも静電写真画像形成で従来より用いられているのと同様の方法とすることができる。代表的な良く知られている静電写真フュージング( 溶融、定着) 技法は、加熱ロールフュージング、フラッシュフュージング、オーブンフュージング、積層および接着剤噴霧定着等が挙げられる。添加剤を含まない本発明のある種の透明物上にトナーをフューズすると、その表面をトナーが不適切に湿らすために、透明物の表面上にトナーの一様でない分布が生じる。これにより、光投影により見る時に、目に好ましくないトナーの暗い及び明るいパッチ（斑点）（アイランド）が形成される。従来の技法でこれらのアイランドの量を計量することは困難であるが、それらの有無は目で見ることができる。本発明では、アイランドとしてこれらの欠点が存在するものは品質的に許容できないものとして示され、またこれらのアイランドの無いものは品質的に許容可能なものとて示される。
【００５９】
また、本発明の記録シートは、画像を形成するために使用されるインクが、記録シートのインク受層と適合性がありさえすれば、ペンプロッタによる印刷、インクペンによる手書き又はオフセット印刷プロセス等の任意の他の印刷又は画像形成方法でも使用可能である。
【００６０】
本明細書に記載した光学的濃度測定値はパシフィック・スペクトログラフ・カラーシステム(Pacific Spectrograph Color System) により得られた。このシステムは２つの主要要素、即ち光学センサとデータ端末で構成されている。光学センサは拡散型照明と８度の視野を与えるために６インチの積分球を採用している。このセンサは透過率および反射率サンプルの両方を測定するために使用することができる。反射光サンプルを測定する場合は、正反射性成分も含まれることになる。３８０〜７２０ｎｍのスペクトルを走査するために、高解像度の全分散性、回折格子モノクロメータを使用した。データ端末は１２インチのＣＲＴディスプレイで、動作パラメータの選定、三刺激色値の入力には数字キーボードを使用し、また製品の標準情報の入力にはアルファベットキーボードを使用した。
【００６１】
【実施例】
以下、本発明の特定の具体例を詳細に説明する。これらの実施例は説明のためのものであって、本発明はこれらの具体例に示されている材料、条件、またはプロセスパラメータに限定されるものではない。すべての部および％は特に断らない限り重量ベースである。
【００６２】
〔実施例Ｉ〕
２０枚のコーティング記録シートを、１スロットダイを用いてフォーステルコータ（Ｆａｕｓｔｅｌ  Ｃｏａｔｅｒ）による溶剤押し出し処理（最初、各回片面についてのみ行う）により調製した。本処理においては、Ｍｙｌａｒベースシート（ロール状）に１００μｍの厚みを加え、該ベースシートをトナー受面組成物でコーティングし、このトナー受面組成物は、イーストマンケミカル社（Eastman Chemical  Company ）から入手できるポリエステルラテックスＥａｓｔｍａｎ  ＡＱ２９Ｄを９０重量％、アルカリルケミカル（Alkaril Chemicals ）社から入手できるＡｌｋａｓｕｒｆ  ＳＳ−Ｌ７ＤＥの帯電防止剤を６．０重量％、microsphers Ｍｉｒａｌｉｔｅ１７７（ピアース＆スティーブンスケミカル社（Pierce & Stevens Chemical Corp. ）から入手できるビニリデンクロリド−アクリロニトリル）を３．０重量％、及び２−ヒドロキシプロピルメタンチオスルホネート（ブックマンラボラトリーズ社（Buckman Laboratories Inc. ）、Ｂｕｓａｎ  １００５）等の非イオン殺生物剤を１重量％含み、この組成物は水中に３５重量％濃度で存在した。１００℃の空気で乾燥し、コーティング前後の重量差を調べると、乾燥Ｍｙｌａｒベースシートロールには１ｇ、１０μｍ厚のポリエステル接着剤がコーティングされていた。Ｍｙｌａｒのコーティングされた面を空の巻心に巻き戻して得られたロールを用いて、Ｍｙｌａｒの被覆されていない面が疎水性ブレンドで各例（２０シート）においてコーティングした。この疎水性ブレンドは、シンエツ・ケミカル社から入手できるＨＰＭＣＰ等のヒドロキシプロピルメチルセルロースフタレート９０重量％、帯電防止剤としてインターポリマー（Ｉｎｔｅｒｐｏｌｙｍｅｒ）社から入手できるＨＸ４２−１等のポリメチルアクリレートトリメチル塩化アンモニウムラテックス５重量％、紫外線吸収化合物として２−（４−ベンゾイル−３−ヒドロキシフェノキシ）エチルアクリレート（アルドリッヒケミカル社製Ｃｙａｓｏｒｂ  ＵＶ−４１６  ＃４１，３２１−６）３重量％、酸化防止化合物としてジドデシル−３，３’−チオジプロピオネート（アルドリッヒ・ケミカル社から入手できるＣｙａｎｏｘ、ＬＴＤＰ、♯Ｄ１２，８４０−６）２重量％から成り、このブレンド物はアセトン中に５重量％の濃度で存在する。１００°Ｃの空気で乾燥し、コーティング前後の重量差を調べると、乾燥Ｍｙｌａｒロールには０．５ｇ、５μｍ厚で、ポリメチルアクリレートトリメチル塩化アンモニウムラテックス、２−（４−ベンゾイル−３−ヒドロキシフェノキシ）エチルアクリレート及びジドデシル−３，３’−チオジプロピオネートを含むヒドロキシプロピルメチルセルロースフタレートの、スカフ耐性、耐光性（光による色はげ耐性）、耐水性があり、高光沢のコーティングが形成されていた。この被覆された記録シートのシートロールから、８．５×１１．０インチサイズのカットシートを切り出した。これらの基材若しくはシートはポリエステル樹脂ベースのトナーを搬送するＸｅｒｏｘ  ５７６０  ＭａｊｅｓｔｉＫデジタルカラーコピー機内で使用され、記録シートのトナー受面側に画像が形成された。これらの画像は、光学濃度値１．３７（シアン）、１．２３（マゼンタ）、０．８７（イエロー）及び１．���４（ブラック）を有していた。これらの画像は、５０°Ｃの水で２分間洗浄しても耐水性があり、３ヵ月たってもその光学濃度に変化を見せずに耐光性もあることが分かった。
【００６３】
〔実施例ＩＩ〕
２０枚のコーティング記録シートを、１スロットダイを用いてフォーステルコータによる溶剤押し出し処理（最初、各回片面についてのみ行う）により調製した。本処理においては、各Ｍｙｌａｒベースシート（ロール状）に１００μｍの厚みを加え、該ベースシートをトナー受面組成物でコーティングした。このトナー受面組成物は、サイエンティフィック・ポリマー・プロダクツ社から入手できる＃３７９等のビニルアセテート含有量が９１重量％であるコポリマー等のビニルアルコール−ビニルアセテートコポリマーを９０重量％、帯電防止剤としてファインテックス（Finetex Corp）社から入手できるＣｏｒｄｅｘ  ＡＴ−１７２等の４級塩を６．０重量％、microsphers としてエマーソンアンドカミング社（Emerson and Cuming Inc. ）製 EccospheresＭＣ−３７（ナトリウムボロシリケートガラス）を３．０重量％、及び２−ブロモ−４’−ヒドロキシアセトフェノン（ブックマンラボラトリーズ社から入手できるＢｕｓａｎ  ９０）等の非イオン殺生物剤を１重量％含み、この組成物はアセトン中に１０重量％濃度で存在した。１００℃の空気で乾燥し、コーティング前後の重量差を調べると、乾燥Ｍｙｌａｒベースシートロールには１ｇ、１０μｍ厚のビニルアルコール−ビニルアセテートコポリマー接着剤がコーティングされていた。Ｍｙｌａｒの被覆側を空の巻心に巻き戻して得られたロールを用いて、Ｍｙｌａｒのコーティングしてない面に疎水性ブレンドで各例（２０シート）においてコーティングした。この疎水性ブレンドは、ダウ・ケミカル社から入手できるＡＰＥ  ＫＬＩ−９３０６のような芳香族エステルカーボネートコポリマー９０重量％、帯電防止剤として（４−エトオキシベンジル）トリフェニルホスホニウムブロマイド（アルドリッヒ２６，６４８−５）５重量％、紫外線吸収化合物ポリ［Ｎ，Ｎ−ビス（２，２，６，６−テトラメチル−４−ピペリジニル）−１，６−ヘキサンジアミン−ｃｏ−２，４−ジクロロ−６−モルホリノ−１，３，５−トリアジン）（アルドリッヒケミカル社製Ｃｙａｓｏｒｂ  ＵＶ−３３４６、＃４１，３２４−０）３重量％、酸化防止化合物２，６−ジ−ｔｅｒｔ−ブチル−４−（ジメチルアミノメチル）フェノール（アルドリッヒケミカル社製Ｅｔｈａｎｏｘ  ７０３、＃４１，３２７−５）２重量％からなり、このブレンド物は５重量％濃度でアセトン中に存在した。１００°Ｃの空気で乾燥し、コーティング前後の重量差を調べると、乾燥Ｍｙｌａｒロールには０．５ｇ、５μｍ厚で、（４−エトオキシベンジル）トリフェニルホスホニウムブロマイド、ポリ［Ｎ，Ｎ−ビス（２，２，６，６−テトラメチル−４−ピペリジニル）−１，６−ヘキサンジアミン−ｃｏ−２，４−ジクロロ−６−モルホリノ−１，３，５−トリアジン）及び２，６−ジ−ｔｅｒｔ−ブチル−４−（ジメチルアミノメチル）フェノールを含む、芳香族エステルカーボネートコポリマーの、スカフ耐性、耐光性、耐水性があり、高光沢のコーティングが形成されていた。このコーティングされた記録シートのロールから、８．５×１１．０インチサイズのカットシートを切り出した。これらの記録基材若しくはシートはビニルアルコール−ビニルアセテートコポリマー樹脂ベースのトナーを搬送するＸｅ���ｏｘ  ５７６０  ＭａｊｅｓｔｉＫデジタルカラーコピー機内で使用され、記録シートのトナー受面側に画像が形成された。これらの画像は、光学濃度値１．３０（シアン）、１．２５（マゼンタ）、０．８５（イエロー）及び１．６４（ブラック）を有していた。これらの画像は、５０°Ｃの水で２分間洗浄しても耐水性があり、３ヵ月たってもその光学濃度に変化を見せずに耐光性もあることが分かった。
【００６４】
〔実施例ＩＩＩ〕
２０枚のコーティング記録シートを、１スロットダイを用いてフォーステルコータによる溶剤押し出し処理（最初、各回片面についてのみ行う）により調製した。本処理においては、各Ｍｙｌａｒベースシート（ロール状）に１００μｍの厚みを加え、該ベースシートをトナー受面組成物でコーティングした。このトナー受面組成物は、米国特許第４，５５８，１０８号（この開示内容は全て本明細書中に援用され、本発明の一部とする）に開示されたように調製されるスチレンモノマーの含有量が約８５重量％であるようなスチレン−ブタジエンコポリマーを９０重量％、帯電防止剤として四級塩、アセチルコリンクロライドＣＨ3 ＣＯＯＣＨ2 ＣＨ2 Ｎ（ＣＨ3 ）3 Ｃｌ（アルドリッヒ  １３，５３５−６）  を６．０重量％、microsphers としてエマーソンアンドカミング社から入手できる EccospheresＭＣ−３７（ナトリウムボロシリケートガラス）を３．０重量％、及びメチレンビス（チオシアネート）を５０重量％と２−（チオシアノチルチオ）ベンゾチアゾールを５０重量％（ブックマンラボラトリーズ社から入手できるＢｕｓａｎ  １００９、１００９ＷＢ）との非イオンブレンド等の非イオン殺生物剤を１重量％含み、この組成物はトルエン中に１０重量％濃度で存在した。１００℃の空気で乾燥し、コーティング前後の重量差を調べると、乾燥Ｍｙｌａｒベースシートロールには１ｇ、１０μｍ厚のスチレン−ブタジエン接着剤がコーティングされていた。Ｍｙｌａｒのコーティングした面を空の巻心に巻き戻して得られたロールを用いて、Ｍｙｌａｒのコーティングしてない面に疎水性ブレンドで各例（２０シート）においてコーティングした。この疎水性ブレンドは、ポリ（α−メチルスチレン）９０重量％、帯電防止剤として２−メチル−３−プロピルベンゾチアゾリウムヨウ化物（Ａｌｄｒｉｃｈ  ３６，３２９−４）５重量％、紫外線吸収化合物ポリ［２−（４−ベンゾイル−３−ヒドロキシフェノキシ）エチルアクリレート〕（アルドリッヒケミカル社から入手できるＣｙａｓｏｒｂＵＶ−２１２６，＃４１，３２３−２）３重量％、及び酸化防止化合物２，６−ジ−ｔｅｒｔ−ブチル−４−（ジメチルアミノメチル）フェノール（アルドリッヒケミカル社製Ｅｔｈａｎｏｘ  ７０３、＃４１，３２７−５）２重量％からなり、このブレンド物は５重量％濃度でアセトン中に存在した。１００°Ｃの空気で乾燥し、コーティング前後の重量差を調べると、乾燥Ｍｙｌａｒロールには０．５ｇ、５μｍ厚で、２−メチル−３−プロピルベンゾチアゾリウムヨウ化物、ポリ［２−（４−ベンゾイル−３−ヒドロキシフェノキシ）エチルアクリレート〕、及び２，６−ジ−ｔｅｒｔ−ブチル−４−（ジメチルアミノメチル）フェノールを含む、ポリ（α−メチルスチレン）の、スカフ耐性、耐光性、耐水性があり、高光沢のコーティングが形成されていた。このコーティングされた記録シートのロールから、８．５×１１．０インチサイズのカットシートを切り出した。これらの記録シートはスチレン−ブタジエン樹脂ベースのトナーを搬送するＸｅｒｏｘ  ５７６０  ＭａｊｅｓｔｉＫデジタルカラーコピー機内に供給され、記録シートのトナー受面側に画像が形成された。これらの画像は、光学濃度値１．４０（シアン）、���．３５（マゼンタ）、０．８５（イエロー）及び１．７０（ブラック）を有していた。これらの画像は、５０°Ｃの水で２分間洗浄しても耐水性があり、３ヵ月たってもその光学濃度に変化を見せずに耐光性もあることが分かった。
【００６５】
〔実施例ＩＶ〕
画像受面側をポリエステル接着剤でコーティングした記録シート２０枚が実施例Ｉに記載されたように調製された。ポリエステル樹脂ベースのトナーを搬送するＸｅｒｏｘ  ５７６０  ＭａｊｅｓｔｉＫデジタルカラーコピー機を使用して、これらの記録シートのうちの１０枚に、その画像受面側に反転読取り画像をプリントしたところ、これらの画像は、光学濃度値１．３７（シアン）、１．２３（マゼンタ）、０．８７（イエロー）及び１．５４（ブラック）を有していた。ポリエステル樹脂ベースのトナーを搬送するＸｅｒｏｘ  ５７６０  ＭａｊｅｓｔｉＫデジタルカラーコピー機を使用して、残りの記録シート１０枚に、その画像受面側に正面読取り画像をプリントしたところ、これらの画像は、光学濃度値１．３７（シアン）、１．２３（マゼンタ）、０．８７（イエロー）及び１．５４（ブラック）を有していた。反転読取り画像を有する各基材は、正面読取り画像を有する基材のうち一つに、カナダ国、オンタリオ州のサウスウェストバインディングシステム社製の積層装置Ｍｏｄｅｌ７０００内で１４０°Ｃ、圧力１００ｐｓｉで２分間積層処理された。得られた積層構造体にはカールが見られず、光沢１４０単位を有し、スカフ耐性があり、高光学濃度値２．５５（シアン）、２．３３（マゼンタ）、１．７０（イエロー）及び２．９８（ブラック）を有していた。
【００６６】
〔実施例Ｖ〕
画像受面側をビニルアルコール−ビニルアセテートコポリマー接着剤でコーティングした記録シート２０枚が実施例ＩＩに記載されたように調製された。ビニルアルコール−ビニルアセテートコポリマー樹脂ベースのトナーを搬送するＸｅｒｏｘ  ５７６０  ＭａｊｅｓｔｉＫデジタルカラーコピー機を使用して、これらの記録シートのうちの１０枚に、その画像受面側に反転読取り画像をプリントしたところ、これらの画像は、光学濃度値１．３０（シアン）、１．２５（マゼンタ）、０．８５（イエロー）及び１．６４（ブラック）を有していた。ビニルアルコール−ビニルアセテートコポリマー樹脂ベースのトナーを搬送するＸｅｒｏｘ  ５７６０  ＭａｊｅｓｔｉＫデジタルカラーコピー機を使用して、残りの記録シート１０枚に、その画像受面側に正面読取り画像をプリントしたところ、これらの画像は、光学濃度値１．３０（シアン）、１．２５（マゼンタ）、０．８５（イエロー）及び１．６４（ブラック）を有していた。反転読取り画像を有する各基材は、正面読取り画像を有する基材のうち一つに、カナダ国、オンタリオ州のサウスウェストバインディングシステム社製の積層装置Ｍｏｄｅｌ７０００内で１４０°Ｃ、圧力１００ｐｓｉで２分間積層処理された。得られた積層構造体にはカールが見られず、光沢１４５単位を有し、スカフ耐性があり、高光学濃度値２．４５（シアン）、２．３０（マゼンタ）、１．６０（イエロー）及び２．８８（ブラック）を有していた。
【００６７】
〔実施例ＶＩ〕
画像受面側をスチレン−ブタジエン接着剤でコーティングした記録シート２０枚が実施例ＩＩＩに記載されたように調製された。スチレン−ブタジエン樹脂ベースのトナーを搬送するＸｅｒｏｘ  ５７６０  ＭａｊｅｓｔｉＫデジタルカラーコピー機を使用して、これらの記録シートのうちの１０枚に、その画像受面側に反転読取り画像をプリントしたところ、これらの画像は、光学濃度値１．４０（シアン）、１．３５（マゼンタ）、０．８５（イエロー）及び１．７０（ブラック）を有していた。スチレン−ブタジエン樹脂ベースのトナーを搬送するＸｅｒｏｘ  ５７６０  ＭａｊｅｓｔｉＫデジタルカラーコピー機を使用して、残りの記録シート１０枚に、その画像受面側に正面読取り画像をプリントしたところ、これらの画像は、光学濃度値１．４０（シアン）、１．３５（マゼンタ）、０．８５（イエロー）及び１．７０（ブラック）を有していた。反転読取り画像を有する各基材は、正面読取り画像を有する基材のうち一つに、カナダ国、オンタリオ州のサウスウェストバインディングシステム社製の積層装置Ｍｏｄｅｌ７０００内で１４０°Ｃ、圧力１００ｐｓｉで２分間積層処理された。得られた積層構造体にはカールが見られず、光沢１５０単位を有し、スカフ耐性があり、高光学濃度値２．６５（シアン）、２．５０（マゼンタ）、１．６０（イエロー）及び２．９９（ブラック）を有していた。
【００６８】
本発明の他の具体例及び変更は、本明細書中に示された情報をリビューすることにより当業者に着想され、本発明の等価物と共にこれらの具体例及び変更も、本発明の範囲内に包含される。
【図面の簡単な説明】
【図１】１対の基材の断面図であり、一方は反転読み取り画像を含む透明物、他方はカラー写真品質をシュミレートしたプリントを作成するのに使用される被覆された裏打ちシートを示す。
【図２】本発明を実施するために使用することができる例示的な電子写真複写機の概略図である。
【符号の説明】
２５    透明基材
２５ａ  裏打ち部材
６７、６７ａ    画像
１００    第１コーティング
１０２    第２コーティング
１０４    第３コーティング
【図１】
0004142122.tif 000002
【図２】
0004142122.tif 000003